Brevet FR2114984A1 — publié le 19720707

La présente inventIon concerne un appareil électrique et, en particulier, un transformateur électrique. I1 est connu d'utiliser du papier cellulosique dans les transformateurs de puissance pour isoler les conducteurs électriques du transformateur les uns des autres et de la terre. L'isolant celldbsique qui entoure les conducteurs électriques est imprégné dtun isolant liquide, par exemple une huile minérale, et le noyau magnétique avec ses enroulements est immergé dans le liquide isolant, ce liquide servant également d'agent de refroidissement. Bien que le papier cellulosique imprégné d'huile soit un bon isolant électrique, il a certains inconvénients. Par exemple, il peut limiter la température de fonctionnement moyenne du transformateur en raison de sa stabilité thermique limitée.Des points chauds dans les enroulements, qui peuvent être à une température sensiblement supérieure à la teinpérature de travail moyenne du transformateur, rendent les limitations thermiques imposées par le papier cellulosique encore plus sévères. 11 faut sécher l'isolant cellulosique pour éliminer l'hu- midité absorbée avant de l'imprégner de isolant liquide. De plus, lorsque l'isolant cellulosique se détériore à l'usage, l'un de ses sous-produits est de l'humidité qui contamine l'isolation du transformateur. Dans certains endroits situés à l'intérieur dtun transformateur, par exemple pour Isolant des spires des enroulements électriques et l'isolant des conducteurs de prise, il serait souw haitable de disposer d'un isolant électrique ayant une rigidté diélectrique aux impulsions supérieure à celle de l'isolant cellulosique. Quoique des papiers cellulosiques à rigidité diélectrique plus élevée soient actuellement disponibles, ils sont, en général, beaucoup plus cassants que lesiapiers classiques. Ainsi, dans de nombreux cas, des considérations mécaniques déterminent le choix du papier cellulosique classique qui n'admet que des contraintes électriques plus faibles, ce qui limite 11 exécution du transformateur. De plus, les papiers cellulosiques à rigidité diélectrique élevée ont une constante diélectrique et une densité supérieures celles des papiers cellulosiques classiques. Quoiqu'un isolant solide présentant une constante diélectrique plus élevée puisse titre souhaitable dans des emplacements spécifiques situés dans un transformateur de puissance, il est, en général, peu souhaitable car il transmet des contraintes diélectriques du papier au diélectrique liquide. Dans la plupart des cas, il est préférable d'adapter étroitement les constantes diélectriques de l'isolant solide et de l'isolant diélectrique liquide qui entoure l'isolant solide. Des nattes genre tissu et/ou des papiers faits de fibres non cellulosiques n'ont, en général, pas donné satisfaction comme isolant solide dans des transformateurs remplis de liquide parce que leur rigidité diélectrique aux impulsions, lorsqu'ils sont imprégnés du diélectrique liquide, n'est pas supérieure à celle du liquide seul, de sorte que l'on obtient une isolation qui a une rigidité diélectrique inférieure à celle de l'isolant cellulosique. De plus, les isolants solides synthétiques sont souvent limités quant à leur résistance chimique et à leurs propriétés physiques lorsqu'ils sont soumis aux températures de fonctionneiaent élevées des transformateurs. Des pellicules diélectriques imperméables, telles qu'unie pellicule de polyester, ne donnent pas non plus satisfaction dans la plupart des applications impliquant des isolants solides dans des transformateurs de puissance remplis de liquide, parce que leur rigidité diélectrique aux impulsions en volts par micron tombe rapidement lorsquton les utilise en des épaisseurs dépassant environ 727 microns. Suivant l'invention, appareil électrique comprend un direz lectrique liquide placé dans une cuve et au moins un enroulement électrique comprenant des conducteurs immergés dans le diélectrique liquide et susceptibles dlFtre connectés à une source de potentiel électrique, un isolant solide étant prévu pour isoler électriquement au moins une partie de l'enroulement et le diélectrique liquide imprégnait l'isolant solide qui comprend du papier comportant une nappe fibreuse formée de fibres de polyamides entièrement aromatiques. 'invention sera décrite ci-apres, a' titre d'exemple, avec référence aux devins annexés, dans lesquels : - la figure 1 est un graphique qui compare la résistance à la rupture par impulsions des isolants suivant l'invention et celle d'isolants connus ; - la figure ; est une vue en perspective en partie arra chiée, d'un transformateur rempli de liquide, et - la figure 3 est ure vue schématique en coupe d'une partie du transformateur représenté sur la figure 2. Certains types d'appareils électriques refroidis par liquide, tels que les transformateurs, utilisent du papier fait de fibres cellulosiques pour isoler électriquement les spires de leurs enroulements et leurs conducteurs. @'isolant cellulosique est non seulement économique mais, lorsqu'il est imprégné d'un diélectrique liquide tel que de l'huile de transformateur, il possdde d'excellentes caractéristiques d'isolation électrique. Ces facteurs, auxquels s'ajoute le manque de produits de replacement acceptables, ont eu pour effet de rendre pratiquement universelle la présence d'un isolant cellulcsique dans les transformateurs malgré que certains inconvénients des isolants cellulosiques restreignent la conception des transformateurs.Par exemple, les qualités d'isolation électrique et la résistance mécanique d'un isolant cellulosique se détériorent rapidement m8me loraqutil est im prégné d'une huile de transformateur, à des températures supérieures è environ 100 C. Lorsque l'isolant cellulosique se détériore, 17 libère de l'eau en tant que scus-produit, polluant ou contami- nant le reste de l'isolant. La présence d'un isolant cellulosique limite donc la température de fonctionnement moyenne d'un trarls- formateur en raison de la stabilité thermique limitée de l'isolant cellulosique. Des points chauds qui se produisent e certains endroits dans le transformateur et qui dépassent la température de fonctionnement moyenne du transformateur font que les limitations thermiques des papiers cellulosiques restreignent encore davantage la conception du transformateur, abaissant la température de fonc tionnement moyenne admissible du transformateur en dessous de celle à laquelle l'isolant cellulosique résisterait habituellement. Il existe des papiers cellucsiques ç plus forte r'sistance électrique, mais ces papiers sont, en général, caractérisée par le fait qu'ils sont plus cassants que les papiers cellulosiques classiques et des considérations mécaniques déterminent, par conséquent, fré quemment le choix du papier cellulosique spéciIique utilisé tandis que les contraintes de tension admissibles sur le papier choisi déterminent la conception ou la construction du transformateur. Pien que les papiers cellulosiques deviennent cassants avec l'ge lorsqu'ils sont soumis e des températures élevées, leurs résistances mécaniques sont limitées même au moment de la fabrication de l'appareil électrique dont l'utilisation devient extrêmement difficile dans des applications dans lesquellewte papier risque de se déchirer. Une autre particularité des papiers cellulosiques qui est un inconvénient dans certains applications réside dans sa constante diélectrique relativement élevée. Le papier clulosique imprégné d1une huile de transformateur a une constante diélectrique comprise entre 3,2 et 4,2, tandis que huile a une constante diélectrique de 2,2. Comme les contraintes électriques se répartissent d'elles-memes dans un milieu d'une manière inversiament proportionnelle aux constantes diélectriques des couches d'éléments formant ce milieu, l'isolant cellulosique imprégné dthuile transfère les contraintes électriques à des passages remplis d'huile et à d'autres vides remplis d'huile adjacents à l'isolant massif.Pour empocher cette répartition non uniforme des contraintes électriques, il serEit préférable d'adapter de manière plus précise la constante diélectrique de l'isolant solide imprégné d'huile à celle de l'huile du transformateur. Les pellicules isolantes synthétiques imperméables et les papiers ainsi que les nattes genre tissu faits de fibres synthétiques ne conviennent généralement pas comme isolant solide dans des transformateurs remplis de liquide, même si on ne tient pas O mpte du prix de revient. La résistance à la rupture par impulsions des pellicules imperméables, en volts par micron chute rapidement avec l'épaisseur, de sorte que leur utilisation devient inacceptable dans la gamme d'épaisseurs requise dans des transformateurs de puissance.Les papiers et les nattes faits de fibres non cellulosiques ont, en général, une résistance s la rupture par impulsions relativement faible, en volts par micron, et la combinaison dtun isolant non cellulosique solide et d'un isolant liquide ne présente pas l'effet synergique de la combinaison de l'isolant cellulosique et d'un diélectrique liquide. De plus, les fibres synthétiques, en général, ont une résistance chimique limitée et des propriétés physiques aux températures élevées limitées également, comme lés fibres organiques naturelles.L'utilisation de pellicules synthétiques, de tissu et de papier a donc été limitée à des transformateurs du type sec, les transformateurs refroidis par liquide n'utilisarit principalement qu'un isolant cellulosique de stabilisation thermique, obtenu au moyen de certains additifs, tels que ceux décrits dans le brevet américain Ne 2.722.561. L'invention réside dans un appareil électrique refroidi par liquide qui utilise du papier fait de fibres de polyamides entièrement aromatiques et qui, à l'encontre d'autres papiers non cellulosiques, présente un effet synergique lorsqu'il est imprégné d'un diélectrique liquide tel que de lthuilc de transformateur, qui augmente sa résistance au percement et sa résistance aux impulsions électriques avec un courant de 60 périodes en la multipliant au moins par deux.De plus, la résistance è la rupture par choc pour ce papier synthétique spcifique, lorsqu'il est imprégné d'une huile de transformateur, est de 30 à 50% supérieure à celle d'un isolant massif de transformateur classique de la même épaisseur, par exemple du papier "rope-kraft", lorsqu'il est imprégné d'huile de transformateur, et sa résistance au percement pour un courant de 60 périodes est de 25 à 35% supérieure a' celle du papier cellu lorsque imprégné.De plus, du papier fait de fibres de polyamide entièrement aromatiques a une excellente résistance mécanique, il est thermiquement stable, présente lorsqu7il est imprégné d'huile de transformateur, une constante diélectrique qui se rapproche davantage de celle de l'huile que 11 isolant cellulosique imprégné d'huile de transformateur, n'absorbe pas l'humidité et ne libère ou ne dégage pas d'eau entant que sous-produit lorsqufil se détériore. Du papier fait de fibres de polyamides entièrement aromatiques, après avoir été imprégné d'huile de transformateur, a été comparé n du papier cellulosique imprégné d'huile de transformateur et destiné k être utilisé comme isolant électrique et des essais ont été effectués pour déterminer la résistance s rupture par impulsions, la résistance au percement pour du courant de 60 périodes et les facteurs de dissipation pour du courant de 60 périodes de diverses éprouvettes de papier de polyamides entièrement aromatiques et de diverses éprouvettes de papier cellulosique. Le premier fessai exécuté sur les éprouvettes est ltessai de percement par impulsions. Avant l'essai, on sèche les éprouvettes sous vide et on les imprègne d'huile et plus particulièrement dtune huile minérale de transformateur classique. Les éprouvettes n'ont été retirées de huile après imprégnation que lorsque les essais étaient achevés. Les essais de résistance au percement par impulsions ont été exécutés avec des électrodes de 5 cm de diamètre à surface plane présentant des bords ariondis de 6,35 mm de rayon. Des ondes de tension d'impulsion négative de 1,5 x microsecondes ont été appliquées k l'électrode supérieure et les essais ont été exécutés à température ambiante. Le tableau I donne les résultats obtenus. TABLEAU I RESISTANCE AU PERCEMENT PAR IMPULSIONS Résistance dans de l'huile de transformateur. Eprouvette Nombre Epaisseur Densité Rupture de totale (moyenne) couches moyenne en volts en microns par micron Papier de polyamides 1 58,42 144,1 entièrement aromatiques 3 165,10 161,8 7 375,92 154,3 " 1 78,74 124,8 3 218,44 0,82 149,2 5 365,76 142,5 " 1 142,24 130,7 3 411,48 0s77 132,2 4 556,26 127,6 1 185, 2 117,7 2 353,06 1,02 127,6 3 535,94 121,7 " 1 175,26 0,32 109,8 2 340,36 110,2 1 276,86 137,0 2 553,72 0,56 137,8 " 1 238,76 125,6 2 467,86 0,66 138,6 " 1 45,72 160,2 3 139,@0 0,73 183,9 10 457,20 170,1 " 1 81,26 134,6 3 231,14 0,47 141,7 5 378,46 151,3 " 1 68,58 124,4 3 187,96 0,60 145,3 7 482,60 149,6 " 1 99,06 135,8 3 276,86 0,67 147,2 5 469,90 157,1 " 1 86,36 153,5 3 256,54 0,79 156,7 @ 518,16 150,8 Papier ceïlulosique 1 55,88 113,0 3 160,02 122,0 1 78,74 103,9 2 154,94 106,7 3 226,06 92,5 Les papiers faits de polyamides entierement aromatiques, tels que ceux vendus sous la marque de fabrique Nomex, sont fabriqués sur une machine à papier classique et il s'agit, par conséquent, d'une nappe de fibres obtenue par voie humide et disponible en diverses densités. es quatre premisres éprouvettes du tableau T représentent les densités les plus courantes de papier en polyamides entièrement aromatiques disponibles tandis que lë; eprouvettes suivantes sont dune densité moins élevée et ont été éprouvées pour vérifier si la densité @u @auier a une influence déterminante sur la rigidité diélectrique de l'isolant. Le papier moins dense est moins onéreux et, comme l'indique le tableau I, la densité du papier n'a pas autant d'importance avec l'épaisseur du papier pour déterminer la rigidité diélectrique en volts par micron.Les cinq éprouvettes suivantes de papiers en polyamides entièrement aromatiques sont situées dans la gamme d'épaisseurs normalement utilisées pour isoler des conducteurs au moyen de matières cellulosiques dans les transformateurs de puissance et leur valeur, tn tant qu'isolant électrique, est donc plus intéressante que les valeurs obtenues dans les essais effectués sur les papiers plus épais. Les dix dernières éprouvettes du tableau I sont des papiers cellulosiques classiques que l'on a soumis à l'essai pour obtenir une indication des résistances à la rupture par impulsions relatives des papiers en polyamides entière ment aromatiques et des papiers cellulosiques. La figure 1 e st un graphique avec, en ordonnées, la résistance à la rupture par impulsions en volts par micron et, en abscisses, l'épaisseur totale de l'isolant en microns pour divers papiers en polyamides entièrement aromatiques éprouvés dans de l'huile de transformateur. Les courbes 10, 12, 14, 16, 18, 20 et 22 représentent des résultats types d'essais effectués sur des papiers en polyamides entièrement aromatiques d'épaisseurs et de densités différentes, tandis que les courbes 24 et 26 sont des courbes types d'essais effectués sur des pellicules de polyester de 51 microns et sur des papiers "rope-kraft" de 76,2 microns, respectivement.Ces courbes montrent que tous les papiers en polyamides entièrement aromatiques ont des résistances à la rupture par impulsions sensiblement supérieures à celles de la pellicule de polyester ou du papier nrope-kraftn de 76,2 mm, dans la gamme d'épaisseurs de 145,7 à 254 microns qui est la gamme normalement utilisée dans des transformateurs électriques de puissance. Des essais ont également été exécutés sur certaines éprouvettes pour déterminer la résistance au percement par du courant de 60 périodes des papiers en polyamides entièrement aromatiques. Le tableau Il donne les résultats de cet essai avec une vitesse de montée de la tension de 25 volts par seconde pour un essai échelonné par opposition à un essai à montée rapide. TABLEAU II Résistance au percement par du courant de 60 périodes dans de l'hui- le de transformateur pour une vitesse de montée de la tension de 25 volts par seconde. Eprouvette Nombre d'é- Epaisseur Volts par micron paisseurs ou moyenne de couches totale en Moyen microns Papier en polyamides 3 154,94 73,6 entièrement aromati- 10 584,20 46,1 ques 20 1165,86 38,6 " 3 213,36 30,2 7 541,02 44,5 14 1115,06 38,6 " 3 434,34 48,4 5 723,90 45,3 8 1160,78 38,2 " 3 134,62 78,3 10 490,22 48,4 " 3 297,18 53,5 5 513,08 45,0 10 1026,16 38,6 " 3 259,08 59,1 6 543,56 46,5 12 1082,04 39,0 Le tableau III donne les résultats des essais effectués sur les papiers en polyamides entièrement aromatiques et sur des papiers cellulosiques, certains essais étant exécutés avec une montée de la tension de ti volts par seconde et certains essais étant des essais pas à pas ou échelonnés.La résistance à la rupture moyenne dans l'air est également incluse pour certains papiers en polyamides entièrement arotnatiques. il est à noter que les papiers en polyamides entièrement aromatiques ont une tension de rupture pour du courant de 60 périodes sensiblement supérieure à celle des éprouvettes cellulosiques, TABLEAU III Essai de résistance au percement pour du courant de 60 périodes Bésistance à la rupture moyenne en volts par mi cron Dans l'huile Eprouvette Nombre Epaisseur Dans Montée Montée de d'épais- moyenne l'air de 25 volts seurs ou 500 volts par secon de couches par se con de ~ ~ ~ ~ ~~~~~~~~ ~~~~~~~~~~ ~~~~~~~~~~ ~~~~~~ de e Papier en polyamides entièrement aromatiques 1 58,42 18,9 69,3 52,8 " 1 78,74 28,0 74,0 65,7 " 1 50,8 14,2 68,9 64,6 " 1 88,90 24,0 72,8 Papier cellulosique 1 55,88 55,5 " 1 78,74 44,5 I1 s'est ensuite avéré important de déterminer le facteur de dissipation du papier en polyamides entierement aromatiques par rapport au facteur de dissipation des papiers cellulosiques. Les résultats des essais exécutés pour déterminer le facteur de dissipation en pourcentage sont donnés au tableau TV0 TABLEAU IV Facteurs de dissipation et constantes diélectriques. Facteur de dissipation en pour -cent Constante diélec trique Eprouvette 38 C 75 C 100 C 125 C 38 C 125 C Papier en polyamides entièrement aromatiques 0,95 1,4 2,65 3,9 2,69 2,73 1,1 1,7 2,9 14,0 3,00 3,11 n 0,60 0,70 0 92 1,1 2,64 2,71 " 0,55 0,58 0,75 0,92 2,40 2,40 Papier cellulosique 0,82 1,6 3,5 5,1 2,69 2,97 Il est à noter que le facteur de dissipation des papiers en polyamides entièrement aromatiques n'accuse qu'une augmentation modérée avec la température. De plus, à l'exception de la seconde éprouvette qui a une densité élevée (0,82), la constante diélectrique des papiers synthétiques est inférieure à celle des papiers cellulosiques. La figure 2 est une vue en perspective, en partie arrachée d'un transformateur 30. Dans presque chacue application de l'iso- latisn du transformateur 30, on peut utiliser avantageusement le papier en polyamides entièrement aromatiques comparé au papier cellulosique, le choix dans certaines applications étant influencé par le prix de revient relatif des deux matières. Le coût supérieur du papier synthétique peut être compensé par ses avantages dans certaines applications mais pas dans d'autres.Ainsi, alors que le papier en polyamides entierement aromatiques a une résistan- ce mécanique plus élevée, une meilleure stabilité n la température et une rigidité diélectrique supérieure à celle des papiers cellulosiques, on ne peut pas utiliser en règle générale sans tenir compte des prix de revient des deux types de papier. Un usage judicieux du papier synthétique permet de modifier les restrictions ou les limitations du transformateur de manière à réaliser de nouvelles économises. Dune manie plus spécifique, le transformateur 30 comprend un ensemble 32 qui est disposé dans une cuve 34 et qui comprend des enroulements bobinés sur un noyau. La cuve 34 est remplie jusqu'au niveau 36 d'un diélectrique liquide, par exemple une huile minérale ou l'un des diélectriques liquides synthétiques couramment utilisés avec les transformateurs de puissance, l'ensemble noyauenroulements 32 étant conplàtement immergé dantte diélectrique liquide. Le diélectrique liquide contribue à isoler les divers conducteurs électriques les uns des autres ainsi que de la terre et sert, en outre, à refroidir le transformateur 30.Des refroidis- seurs 38 sont raccordés a la cuve 34 et le diélectrique liquide circule à travers ces refroidisseurs, soit par effet de thermosiphon, soit par circulation forcée, pour extraire du diélectrique liquide la chaleur qu'il a absorbée de l'ensemble noyau magnátiqueW enroulements 32. Le transformateur 30, dans le présent cas, est un transformateur triphasé du type à noyau comportant un noyau magnétique 140 et des ensembles d'enroulements 42, 44 et 46 disposés autour des branches à enroulements du noyau magnétique 40. Chaque ensemble d'enroulements comprend un enroulement basse tension et un enroulement haute tension disposés concentriquement autour drune branche du noyau magnétique 140. Les enroulements haute tension sont connectés aux isolateurs de haute tension, par exemple 48 et 50, le troisième isolateur étant monté dans l'ouverture 520 Les enroulements basse tension, stils sont connectés en Y, sont disposés avec leurs extrémités neutres connectées à l'isolateur 54 tandis que leurs autres extrémités sont connectées aux isolateurs basse tension (non représentés) par l'intermédiaire de conducteurs 56, 58 et 60. Un mécanisme de changement de prise non en charge 62 est représenté connecté aux bobines de basse tension par plusieurs conducteurs 64. Un mécanisme de changement de prise en charge peut également titre utilisé, si on le désire. Le premier endroit dans le transformateur ?0 où l'on pourrait utiliser très avantageusement le papier en polyamides entre ment aromatiques est constitué par les cibles à haute tension 64 connectés au mécanisme changeur de prises 62 et les cibles à haute tension qui connectent les bobines à haute tension aux isolateurs e haute tension. La résistance électrique élevée du papier en polyamides entièrement aromatiques et sa constante diélectrique inférieure " celle des papiers cellulosiques permettent de simplifier la construction de ces conducteurs et augmentent leur sécurité de fonc- tionnement.La rigidité diélectrique a@crue du papier en polyamides entièrement aromatiques permet de réduire les aisances ou les inter vall d'isolement et la constante diélectrique moins élevée du papier en polyamides entièrement aromatiques imprégné répartie les contraintes d'une manière plus uniforme dans les passages d'huile adjacents ce qui améliore le niveau de effet corona dans le transformateur. Quand les papiers en polyamides entiêrement aromatiques deviendront plus compétitifs au point de vue prixde revient par rapport à l'isolant cellulosique, le papier en polyamides entièrement aromatiques pourra être utilisé pour isoler les diverses spires des enroulements haute tension. La figure 3 est une vue schématique en ccupe d'une partie d'un enroulement 46 t du noyau magne- tique 140 du transformateur @@ représenté sur la figure 2, qui illustre plus clairement les conducteurs électrqques de ltenroulement haute tension et I'isolation interspires. D'une manière pl spécifique, l'ensemble denroulements 46 comprend des enroulements haute et basse tension ?0 et 72, respectivement, qui sont disposés concentriquement autour de la branche 74 du noyau magnétique 40, autour dtun axe central commun 76. L'enroulement basse tension 72 comprend un grand nombre de spires conductrices 78 qui sont isolées du noyau magnétique 140 et de l'enroulement haute tension 70 par un isolant 80. L'enroulement haute tension 70 comprend plusieurs bobines en forme de disque ou de @@ette, telles flue les bobines 82 et 84. Les bobines plates ou en forme de galette, telles que la bobine 82, comprennent chacune une série de spires conductrices radiales qui sont enroulées en hélice autour d'une ouverture destinée à recevoir la branche 74 du noyau magnétique et l'enroulement basse tension 2, les spires formant en substance un disque qui présente une première et une seconde surface externe opposées et qui a un diamètre radial ou extérieur prédéterminé.Les diverses bobines nlaies sont superposées côte à côte et à une certaine distance les unes des autres avec leurs bords externes en ligne, leurs surfaces principales tant paralle liement espacees pour fcrmer des passages de refroidissement entre des bobines voisines, par exemple le passage de refroidissement 8. Les diverses bobines plate sont connectées électriquement or série, la bobine d'extrémité 82 étant connectée au conducteur d'alimentation 88 et È la borne d'alimentation ou isolateur L, et des bobines voisines étant interconnectées avec des connexions début-dEbut, finfin, telles que la connexion début-début 90 entre les bobines 82 et 84 et la connexion fin-fin 92 qui relie la bobine plate 84 à la bobi ne plate adjacente suivante0 Les conducteurs des bobines plates comprernent au moins un brin conducteur, tel que le brin 94 autour duquel sont enroulées plusieurs couches ou épaisseurs 96 de papier isolant.Les bobines plates sont soumises 2 des surintensités et à des oscillations de tension telles que celles qui sont dues, par exemple, à la foudre et aux commutations ainsi qu'à d'autres surintensités transitoires du système électrique qui produisent des contraintes interspires élevées, des contraintes interbobines élevées également dans le passage de refroidissement et des contraintes élevées entre les spires, l'enroulement basse tension et la terre. Le papier en polysmides entierement aromatiques dont l ésistance à la rupture par impulsions est plus élevée, est excellent comme isolation interspires 96 et ce papier constitue un facteur de sécurité important pour les défauts dus aux fortes contraintes transitoires.De plus, la constante diélectrique moins élevée réduit les contraintes qui 'exercent dans les conduits de refroidissement remplis d'huile par rapport aux contraintes que l'on rencontre avec un isolant cellu losique, ce qui a pour effet de diminuer l'ionisation du diélectrique liquide et d'améliorer le niveau des effets corena dans le transformateur. Fien que l'invention ait été représentée an combinaison avec un transformateur triphasé du type à noyau, il est bien entendu qu'elle s'applique également aux appareils électriques mono ou polyphasés ainsi qu'aux transformateurs du type cuirassé et aux bobires de réactarce et à tout appareil à haute tension dans lequel les conducteurs électriques sont isolés à l'aide d'une isolation solide et sont immergés dans un diélectrique liquide. En résumé, on E décrit un appareil diélectrique nouveau et perfectionné du type isolé et refroidi par liquide, dans lequel les conducteurs électriques de l'appareil à isoler comprennent: un isolant solive formé d'un patier en polyamides entièrement aromati- ques qui est imprégné d'un diélectrique liquide tel qutune huile minérale de transformateur ou bie aes huiles synthétiques telles que celles qui contiennent du diéphényle chloré et du trichlorobenzène.La résistance aux impulsions du papier en polyamides entièrement aromatiques imprégné, en particule en des épaisseurs comprises entre 51 et 254 microns est nettement supérieure à la résistance aux impulsions du papier "rope-kraft" imprégné. Cette résistance élevée aux impulsions, en même temps que son excellente résistance mécantique, sa stabilité thermique et sa résistance aux attaques des diélectriques liquides courants, rendent ce papier extrêmement intéressant dans des applications dans lesquelles la résistance aux impulsions est de première importance q La résistance au percement pour du courant de 60 périodes du papier er polyamides entièrement aromatiques est égalemert meilleure que celle du papier "rope-kraft" Commue la densité n'est pas d'une importance critique pour déterminer la résistance aux impulsions d'un papier en polyamides entièrezwnt aromatiques, on peut utiliser le papier de densité mini- mum qui maintienne un écartement interspires adéquat dans une bobine plate.En autres termes, la densité ne doit pas titre telle que le papier soit comprimé au Doint que les aisances dimensionnelles désirées soient perdues. La rigidité diélectrique aux impulsions du papier en polyamides entièrement aromatiques est régie principalement par ltépaisseur du papier. La rigidité diélectrique aux impulsions en volts par micron atteint un sommet hvbituellement pour deux ou trois épaisseurs de papier, puis va en diminuant progressivement à mesure que l'épaisseur augmente,les volts par micron pour une épaisseur de 1270 microns étant environ 80% au maximum. Les résistances pour 60 périodes des papiers en polyamides entièrement aromatiques, en des épaisseurs allant jusqu'à environ 127 microns, sont notablement supérieures n celles des papiers cel lubriques et la résistance de 60 périodes du papier an polyamides entièrement aromatiques se maintient en plusieurs épaisseurs jusqu'à environ 508 microns. De plus, le facteur de dissipation des papiers en polyami des entièrement aromatiques n'augmente que modérément avec la température s l'encontre des papiers cellulosiques, et des papiers en polyamides entièrement aromatiques ne dégagent pas de l'eau comme sous-produit lorsqu'il se détériorent. Finalement, e l'exception des papiers en polyamides entièrement aromatiques de treks haute densité, la constante diélectrique des papiers en polyamides entièrement aromatiques est inférieure à celle des papiers cellulosiques, lorsqutils sont imprégnés de diélectrique liquide, ce qui est impor- tant dans certaines applications, par exemple dans les cibles à haute tension et dans d'autres domaines où le diélectrique liquide est directement mis sous contrainte par le conducteur isolé. REVS DTCATIONS 1. Appareil électrique caractérisé en ce qu'il comprend un diélectrique liquide disposé dans une cuve et au moins un enroulement électrique comprenant des conducteurs immergés dans le diélectrique liquide et susceptibles d'entre connectes à une source de tension électrique, un isolant solide disposé de manière à isoler électriquement au moins une partie de ltenroulement, le diélectrique liquide imprégnant isolant solide qui comprend du papier comportant une nappa fibreuse formée de fibres de polyamides entièrement aromatiques. 2. Appareil électrique suivant la revendication 1, caractérisé en ce que le diélectrique liquide est une huile minérale ou un liquide synthétique. 3. Appareil électrique suivant la revendication 1 ou 2, caractérisé en ce qu'isolant solide comprend des couches de papier isolant formées de nappes de fibres de polyamides entièrement aromatiques. 4. Appareil électrique suivant la revendication 3, térisé en ce que Ltapparil est un transformateur électrique et l'isolant est l'isolant interspires d'au moins un enroulement électrique. 5. Appareil électrique suivant la revendication 4 caractérisé en ce que le transformateur comprend un dispositif changeur de prises et l'isolant solide est disposé de manière a isoler un conducteur de 11 enroulement du transformateur par rapport au dispositif changeur de prises. 6. Appareil électrique suivant la revendication 4 ou 5, caractérisé en ce que le transformateur comprend un premier et un second enroulement électrique et l'isolant solide est disposé enN tre eux. 70 Appareil électrique suivant la revendication 6, caractérisé en ce que le premier et le second enroulement électrique sont disposés concentriquement llun près de ltautre. 8 appareil électrique suivant ltune quelconque des revendications précédentes, caractérisé en ce que l'isolant solide est disposé autour d'au moins un des conducteurs électriques d'au moins un enroulement électrique.